FR 2534058 A1 19840406 FR 8216593 A 19821004 La présente invention a pour objet une nouvelle association de maté riaux dont le but est de constituer une paroi protectrice face aux ris ques encourus résultant d'un rayonnement de type neutronique et direc tement applicable sur des surfaces internes d'abris existants ou à ltext- érieur.d'abris à construire Il est connu dans l'art antérieur que les rayonnements de type neutro niques sont arretés ou ralentis par les éléments légers, dont les plus utilisés à ce jour sont l'hydrogène et le bore. La protection classique est constituée par des parois de béton enrichi en sels de bore ou des parois rigides de polyéthylène. Pour intéréssants que soient ces procédés, ils ne permettent pas de rendre"anti-neutronique " la paroi d'un abri dejà existant,( impossibi lité d'inclure quoi que ce soit dans du béton déjà sec,extrême difficul té d'appliquer du polyéthylène chaud sur des parois). Il est par ailleurs connu les propriétés particulières des polyols ou mélanges de polyols et des isocyanates ou des mélanges d'isocyanates qui par réaction chimique presque instantanée pourront constituer un volume de polyuréthanes. Ces polyuréthanes, de par leur fort taux d'hydrogène constituent déjà par eux mêmes et sans supplément aucun, une matière possédant la propriété de freiner ou d'arrêter un flux de neutrons. A notre connaissance, les polyuréthanes n'ont pas été utilisés à ce jour comme constituants d'une barrière antineutronique. Mais les constituants des polyuréthanes peuvent être enrichis en un certain nombre de compositions ou matières sans que la formation finale de polyuréthane ne soit entravée I1 estd$cédé à un mélange .des constituants du polyuréthane avec les produitsriches en éléments légers. Nous donnons ici à titre d'exemple quelques préparations dont la liste n'est pas limitative mais permettant de bien montrer qu'en fonction du but particulier que l'on recherche ( parois rigides, parois souples, parois très riches en éléments légers ....), les compositions des systèmes donnent finalement la paroi de type polyuréthane pouvant varier dans des proportions importantes. EXEMPLE 1 : Polyols 2 Kg. Tétra.borate de sodium hydraté 1 Kg. Isocyanates 2 Kg. Polyéthylène 0,2Kg. EXEtIPLE 2 ; Polyols 2 Kg. Ca2Bs0 11 ' 5 H20 1 Kg. Isocyanates 2 Kg. Na2 B407 , 10 H20 0,2 Kg. EXEMPLE 3 : Polyols 2 Kg. Polyéthylène 0,2 g. Isocyanates 2 Kg. Ca2 B6011,5 H20 0,2 Kg. EXEMPLE 4 : Polyols 2 Kg. Polyéthylène 0,2 Kg. Isocyanates 2 Kg. Notons que bien que l'eau soit un élément hydrogéné et compititif,calculé en atomes d'hydrogène, l'emploi de cet agent comme produit anti-neutronique est très déconseillé selon notre proçédé car il pourrit se produire des phénomènes d'autoinflamation à partir du moment où l'on travaillerait avec des formulations contenant des proportions d'eau de plus de 4,5 partics pour cent de polyols, ce qui évidemment serait le cas pour avoir une action intéréssante en ce qui concerne la protection anti-neutronique. REVENDICATIONS - 1 -Composition projetable à froid sur des surfaces construites, constituant une barriêre antineutronique et caractérisée par le fait que les premiers éléments de celle-ci sont dans des proportions sensiblement égales, des polyols-ou mélanges de polyols et des isocyanates ou mélanges d'isocyanates permettait une formation de de polyuréthanés,que l'on peut enrichir par d'autres éléments très hydrogénés et par des produits boraciques - 2 - Composition selon la revendication N01 et caractérisée par le fsit qu'il est ajouté de la façon permettant un mélange le plus homogène possible une substance riche en élement hydrogène, dans des proportions allant de O à 100 ó en poids par rapport au polyuréthane. - 3 - Composition selon la revendication NO 1 et caractérisée par le fait qu'il est ajouté de la façon permettant un mélange le plus homogène possible une substance riche en produits boracîques dans des propor.- tions allant de O à 100 ó en poids par rapport au polyuréthane. - 4 - Composition suivant les revendications NO 1,2 et 3 et caracté- risée par le fait que les produits riches en hydrogène sont des polyéthylènes haute densité sous forme granulée fine ou poudreuse. - 5 - Composition selon les revendications NO 1,2,3 et 4 et carac térisée par le fait que les produits riches en éléments Bore sont le borax, la colémanite, l'acide borique.... ,sous forme de poudre ou tout autre sel de bore dont le taux d'humidité est inférieur au taux maximum d'humidité toléré par les composants des isocyanates sans inflamation spontanée.